(57)【要約】【課題】  メタクリル樹脂の特徴である透明性を損なうことなく、吸湿性、流動性を改善した樹脂組成物を提供する。【解決手段】  メタクリル樹脂（Ａ）とテルペン系樹脂（Ｂ）とを含有する樹脂組成物；メタクリル樹脂（Ａ）は、メタクリル酸メチル単位を９０質量％以上含む重合体からなることが好ましい。メタクリル樹脂（Ａ）のガラス転移点は５０℃以上であることが好ましい。テルペン系樹脂（Ｂ）はテルペン化合物（ｂ）と他の単量体とを共重合して得られる変性テルペン系樹脂であることが好ましい。【選択図】  なし【特許請求の範囲】
【請求項１】
メタクリル樹脂（Ａ）とテルペン系樹脂（Ｂ）とを含有する樹脂組成物。
【請求項２】
メタクリル樹脂（Ａ）が、メタクリル酸メチル単位を９０質量％以上含む重合体からなる請求項１に記載の樹脂組成物。
【請求項３】
メタクリル樹脂（Ａ）のガラス転移点が５０℃以上である請求項１または請求項２に記載の樹脂組成物。
【請求項４】
テルペン系樹脂（Ｂ）がテルペン化合物（ｂ）と他の単量体とを共重合して得られる変性テルペン系樹脂である請求項１〜３のいずれか１項に記載の樹脂組成物。
【請求項５】
さらに衝撃強度改質剤（Ｃ）を含有する請求項１〜４のいずれか１項に記載の樹脂組成物。
【請求項６】
さらに光拡散性フィラー（Ｄ）を含有する請求項１〜５のいずれか１項に記載の樹脂組成物。
【請求項７】
請求項１〜６のいずれか１項に記載の樹脂組成物からなる成形用品または成形部品。
【請求項８】
成形用品または成形部品が照明用品、ディスプレイ用品、光学部品、輸送機器用部品、電子機器部品から選ばれるひとつである請求項７に記載の成形用品または成形部品。
【請求項９】
請求項１〜４のいずれか１項に記載の樹脂組成物からなる成形体であって、厚み３ｍｍでの全光線透過率が９０％以上である成形体。
【請求項１０】
請求項１〜４のいずれか１項に記載の樹脂組成物からなる成形体であって、ＪＩＳ  Ｋ  ７２０９に規定されたプラスチックの吸水性試験方法に従い、温度２３℃、相対湿度５０％の室内で水に２４時間浸漬したときの吸水率が、０．２％以下である成形体。
【発明の詳細な説明】
【技術分野】
【０００１】
本発明は、メタクリル樹脂とテルペン系樹脂とを含有する樹脂組成物に関する。
【背景技術】
【０００２】
メタクリル樹脂は、機械的強度や成形加工性、耐候性等にバランスのとれた性質を有しており、シート材料あるいは成形材料として多方面に使用されている。更に、メタクリル樹脂は、高透明性、高アッベ数、低複屈折等の光学的にも優れた特性を有している。最近ではこうした特性を活かして、ビデオディスク、オーディオディスク、コンピューター用追記型ディスク等のディスク材料や、カメラ、ビデオカメラ、投写型テレビ、光ピックアップ等のレンズ材料、さらに光ファイバー、光コネクターなど種々の光伝送材料、また導光板、光拡散板などのＩＴ用材料として用途が広がっている。
【０００３】
しかしながら、メタクリル樹脂は吸湿性が高いという問題点を有している。即ち、吸湿による寸法変化や成形品のそりが生じたり、吸湿と乾燥の長期繰り返しサイクルによりクラックが発生したりすることもあるため、その使用が制限されている用途もある。特に、ディスク材料やそれらの光学系に用いる光ピックアップレンズ、コネクター等に用いる場合には吸湿による寸法変化の悪影響が大きいといわれている。また、メタクリル樹脂からなるシートは、吸湿によるそりが生じることもある。
【０００４】
更に、近年のＩＴ製品の大型化に伴い、メタクリル樹脂を射出成形等する際における溶融時の流動性向上も必要となってきつつある。
【０００５】
そこで近年、メタクリル樹脂の光学的性質を保持しながら、吸湿性・流動性を改善する技術に関し数多くの提案がなされている。例えばメタクリル樹脂に低吸水性を付与した樹脂として、メタクリル酸メチルとメタクリル酸シクロヘキシルとの共重合体（例えば、特許文献１参照）、メタクリル酸メチルとメタクリル酸シクロヘキシル及びメタクリル酸ベンジルとの共重合体（例えば、特許文献２参照）が提案されている。
【０００６】
また、メタクリル樹脂の低吸水化法としてオレフィンセグメントを主鎖に導入する方法がある（例えば、特許文献３参照）。ここではメタクリル酸エステル／イソブテン／マレイミドからなる共重合体が提案されている。
【０００７】
さらに、メタクリル樹脂の流動性向上にはスチレンを共重合する方法が知られている。
【特許文献１】特開昭５８−５３１８号公報
【特許文献２】特開昭５８−１３６５２号公報
【特許文献３】特開平６−１３６０５８号公報
【発明の開示】
【発明が解決しようとする課題】
【０００８】
しかしながら、特許文献１や２の共重合体においては樹脂の低吸湿化は達成されるものの機械特性が低下するという問題を有していた。また特許文献３の共重合体はマレイミド成分を含むため着色する、靭性が低下するという問題があった。さらにスチレンを共重合した樹脂は透明性が低下するという問題があった。
【０００９】
本発明の目的は、メタクリル樹脂の特徴である透明性を損なうことなく、吸湿性、流動性を改善した樹脂組成物を提供することにある。
【課題を解決するための手段】
【００１０】
本発明者らは、上述した従来技術の欠点を解決するために鋭意検討した結果、メタクリル樹脂（Ａ）とテルペン系樹脂（Ｂ）とを含有する樹脂組成物がメタクリル樹脂の良好な透明性を保ったまま、吸湿性、流動性の改善が可能であることを見出した。
【００１１】
すなわち本発明の要旨は、メタクリル樹脂（Ａ）とテルペン系樹脂（Ｂ）とを含有する樹脂組成物にある。
【発明の効果】
【００１２】
本発明によれば、メタクリル樹脂の特徴である透明性を損なうことなく、吸湿性、流動性を改善した樹脂組成物が得られる。
【発明を実施するための最良の形態】
【００１３】
以下、本発明を詳細に説明する。
【００１４】
＜メタクリル樹脂（Ａ）＞
本発明の樹脂組成物を構成するメタクリル樹脂（Ａ）は、メタクリル酸エステル単位を含むメタクリル系重合体またはアクリル酸エステル単位を含むアクリル系重合体からなる。
【００１５】
重合体において（メタ）アクリル酸エステル単位となる単量体としては（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸イソアミル、（メタ）アクリル酸ラウリル、（メタ）アクリル酸ステアリル、（メタ）アクリル酸フェニル、（メタ）アクリル酸ベンジル、（メタ）アクリル酸シクロヘキシル、（メタ）アクリル酸グリシジル、（メタ）アクリル酸２−エチルヘキシル、（メタ）アクリル酸４−ｔ−ブチルシクロヘキシル、（メタ）アクリル酸トリシクロデカニル、（メタ）アクリル酸ジシクロペンタジエニル、（メタ）アクリル酸アダマンチル、（メタ）アクリル酸トリフルオロエチル、（メタ）アクリル酸テトラフルオロプロピル、（メタ）アクリル酸ペンタフルオロプロピル、（メタ）アクリル酸オクタフルオロペンチル、（メタ）アクリル酸２−(ペルフルオロオクチル)エチル等の単量体が挙げられる。これらの中でも、得られる樹脂の透明性の観点からメタクリル酸メチルが好ましく、メタクリル酸メチル単位を９０質量％以上含む重合体がより好ましい。なお「（メタ）アクリル」とは「メタクリル」または「アクリル」を意味する。
【００１６】
これらの単量体単位は、単独、または２種以上含むことができる。
【００１７】
また、必要に応じてＮ−フェニルマレイミド、Ｎ−シクロヘキシルマレイミド、Ｎ−ｔ−ブチルマレイミド等のマレイミド誘導体；（メタ）アクリルアミド、（メタ）アクリロニトリル、ジアセトンアクリルアミド、メタクリル酸ジメチルアミノエチル等の窒素含有物；アリルグリシジルエーテル、グリシジル（メタ）アクリレート等のエポキシ基含有単量体；ブタジエン、イソプレン、クロロプレン等のジエン系単量体；スチレン、α−メチルスチレン等のスチレン系単量体等の単量体からなる単量体単位を併用することもできる。これらの単量体単位は、単独、または２種以上組み合わせて（メタ）アクリル酸エステル単位と併用することができる。メタクリル樹脂（Ａ）におけるこれら単量体単位の含有量は１０質量％以下であることが好ましい。
【００１８】
メタクリル樹脂を構成する重合体は、好ましくはメタクリル酸メチルと他の単量体との混合物やメタクリル酸メチル単独からなる原料を、懸濁重合、塊状重合、溶液重合、乳化重合等の公知の重合方法によって得ることができる。
【００１９】
また、材料の形態保持性の観点からメタクリル樹脂（Ａ）のガラス転移点は５０℃以上であることが好ましい。ここで、ガラス転移点とは示差走査熱量計（セイコー電子工業（株）製、ＤＳＣ２００Ｃ）を用いて、１０℃／分の速度で０℃から２００℃まで昇温した場合に観察される転移点と定義される。
【００２０】
メタクリル樹脂（Ａ）の数平均分子量は、流動性、機械強度の観点から２００００〜３０００００が好ましく、３００００〜２０００００がより好ましい。ここで、数平均分子量は、クロロホルムを溶媒として用い、３５℃の条件下でゲルパーミエーションクロマトグラフィーを用いて測定される。
【００２１】
本発明の樹脂組成物は、メタクリル樹脂（Ａ）を、樹脂組成物１００質量％（メタクリル樹脂（Ａ）とテルペン系樹脂（Ｂ）との合計）中、６０〜９８質量％含有していることが好ましい。６０〜９０質量％の範囲がより好ましい。このような量でメタクリル樹脂（Ａ）を含むことによって、透明性の低下が無く、吸湿性、流動性などの特性が向上する。
【００２２】
＜テルペン系樹脂（Ｂ）＞
本発明の樹脂組成物を構成するテルペン系樹脂（Ｂ）は、テルペン化合物単位を含む重合体からなる。
【００２３】
上記テルペン化合物（ｂ）とは、主として北米や中国本土に産するアカマツ、クロマツの立木から採取した生松脂を水蒸気蒸留して得られる精油、また同樹のパルプ生産の副生物であるテレビン油、あるいはオレンジの皮から抽出される精油またはこれらの精油から異性化反応等により誘導された化合物のことである。具体的には、α−ピネン、β−ピネン、リモネン、テルピネン、テルピノーレン、ミルセン、アロオシメン、オシメン、ジテルペン、カレン、ロンギホーレン等が挙げられる。これらの中でも、吸湿性の観点からα−ピネン、β−ピネン、ジペンテン、リモネン、カレン、ロンギホーレン、ミルセン、アロオシメンが好ましい。また、テルペン系樹脂（Ｂ）は、吸湿性の観点からテルペン化合物単位を４０質量％以上含む重合体からなることが好ましい。テルペン化合物単位は、単独、または２種以上含むことができる。
【００２４】
また、これらテルペン化合物（ｂ）は無水マレイン酸、無水フマル酸のような無水化合物と反応させたテルペン誘導体として用いることもできる。その好ましい含有量は吸湿性の観点から１０質量％以下である。
【００２５】
さらに、テルペン系樹脂（Ｂ）としてはテルペン化合物（ｂ）と共重合可能な他の単量体単位を含むことができる。具体的には、フェノール、ビスフェノール、ターシャリーブチルフェノール等のフェノール誘導体；Ｎ−フェニルマレイミド、Ｎ−シクロヘキシルマレイミド、Ｎ−t−ブチルマレイミド等のマレイミド誘導体；無水マレイン酸、無水フマル酸等の酸無水物；（メタ）アクリルアミド、（メタ）アクリロニトリル、ジアセトンアクリルアミド、メタクリル酸ジメチルアミノエチル等の窒素含有物；ブタジエン、イソプレン、クロロプレン等のジエン系単量体；スチレン、α−メチルスチレン等のスチレン系単量体等の単量体からなる単量体単位を含むことができる。これらの単量体単位は、単独、または２種以上組み合わせて、テルペン化合物単位と併用することができる。テルペン系樹脂（Ｂ）を構成する重合体におけるこれらの単量体単位の含有量は６０質量％以下であることが好ましい。
【００２６】
テルペン系樹脂（Ｂ）は、好ましくはテルペン化合物（ｂ）と他の単量体との混合物やテルペン化合物（ｂ）単独からなる原料に酸、ルイス酸を触媒として加えて重合する等の公知の重合方法によって得ることができる。
【００２７】
テルペン系樹脂（Ｂ）としては、これらの中でもテルペン化合物（ｂ）と他の単量体とを共重合させた変性テルペン系樹脂が好ましく、このような変性テルペン系樹脂としては、具体的にはヤスハラケミカル（株）製ＹＳポリスターＴ；マイティーエースＧ；ＹＳポリスターＴＨ；ＹＳポリスターＳ;ＹＳポリスターＵ等が挙げられる。
【００２８】
これらテルペン系樹脂（Ｂ）は単独であるいは、２種以上を併用することもできる。
【００２９】
テルペン系樹脂（Ｂ）の数平均分子量は、流動性の観点から５０〜５００００が好ましく、５０〜１００００がより好ましい。
【００３０】
本発明の樹脂組成物は、テルペン系樹脂（Ｂ）を、樹脂組成物１００質量％（メタクリル樹脂（Ａ）とテルペン系樹脂（Ｂ）との合計）中、２〜４０質量％含有していることが好ましい。１０〜４０質量％の範囲がより好ましい。このような量でテルペン系樹脂（Ｂ）を含むことによって、厚み３ｍｍでの全光線透過率が９０％以上となる。また、ＪＩＳ  Ｋ  ７２０９に規定されたプラスチックの吸水性試験方法に従い、温度２３℃、相対湿度５０％の室内で水に２４時間浸漬したときの吸水率が０．２％以下となる。さらに、流動性などの特性が向上する。
【００３１】
＜衝撃強度改質剤（Ｃ）＞
本発明の樹脂組成物には、さらに衝撃強度改質剤（Ｃ）を含有させることができる。この（Ｃ）成分は衝撃強度を改善する目的で用いられ、アクリル系、ブタジエン系、ポリオレフィン系、シリコーン系およびフッ素系等の弾性ゴムが挙げられる。樹脂組成物からなる成形体の透明性等を考慮するとアクリル系の弾性ゴムが最も好ましい。
【００３２】
アクリル系の弾性ゴムとしては、例えば、炭素数１〜８のアクリル酸アルキルエステル単位８０〜９９．９質量％、共重合可能な二重結合を１つ有する他の単量体単位１５質量％以下、共重合可能な二重結合を２つ以上有する多官能性単量体単位０．１〜５質量％の範囲でＴｇが０℃以下となるものが透明性、伸度等の物性面から好ましい。また、この弾性ゴムをゴム層（ｃ−２）として、その外層に炭素数１〜４のメタクリル酸アルキルエステル単位２０〜９８質量％と共重合可能な二重結合を有する他の単量体単位２〜８０質量％からなる一層以上のグラフト層（ｃ−３）を有するコア−シェル構造をとる弾性ゴムが成形体の衝撃白化を低減するため特に好ましい。
【００３３】
また、透明性、衝撃強度を向上させるためには、メタクリル酸メチル単位５０質量％以上と、例えば、アクリル酸メチル、（メタ）アクリル酸エチル、（メタ）アクリル酸プロピル、（メタ）アクリル酸ブチル、（メタ）アクリル酸ヘキシル、（メタ）アクリル酸シクロヘキシル、（メタ）アクリル酸オクチル、（メタ）アクリル酸２−エチルヘキシル等の炭素数１〜８のメタクリル酸メチル以外の（メタ）アクリル酸アルキルエステル類、スチレンやα−メチルスチレン等のスチレン類、Ｎ−フェニルマレイミドやＮ−シクロヘキシルマレイミド等のマレイミド類、マレイン酸、無水マレイン酸、およびアクリロニトリル等の共重合可能な二重結合を有する単量体単位５０質量％以下の範囲でＴｇが２０℃以上となる一層以上からなる内層重合体（ｃ−１）と、該内層重合体の外側にＴｇが０℃以下の一層以上のゴム層（ｃ−２）と、更に外層に一層以上のグラフト層（ｃ−３）を有する弾性ゴムが更に好ましい。
【００３４】
（Ｃ）成分の含有量は、樹脂組成物１００質量部当たり、０〜７０質量部の範囲内であることが好ましい。
【００３５】
＜光拡散性フィラー（Ｄ）＞
本発明の樹脂組成物には、さらに光拡散性フィラー（Ｄ）を含有させることができる。本発明に用いる光拡散性フィラー（Ｄ）は光を拡散させて光源のイメージを隠蔽する作用を有するものである。光の拡散はフィラーと樹脂との光の屈折率の差によって生じるので、その差は０．０３以上であることが好ましい。屈折率の差が小さすぎると隠蔽が不十分となる傾向にある。また成形体の光線透過率を考慮すると屈折率差は１．５以下であることが好ましく、１．０以下であることがさらに好ましい。
【００３６】
なお、汎用性の点からフィラー自体は無色であることが好ましい。フィラーの粒径は隠蔽性や均一性の点で０．５〜２０μｍであることが好ましく、１〜１０μｍであることがより好ましい。フィラーの含有量は屈折率差や粒径によって適宜、調節されるが、隠蔽性や光線透過率を考慮すると、（Ｄ）成分の含有量は、樹脂組成物１００質量部当たり、０．１〜５質量部の範囲内であることが好ましく、０．５〜３質量部の範囲内であることがより好ましい。
【００３７】
本発明に用いられるフィラーの材質は特に制限はないが、前述の性質を兼ね備えたものが好ましい。無機物のフィラーとしては、酸化アルミニウム、炭酸カルシウム、珪酸カルシウム、アルミン酸カルシウム、硫酸カルシウム、塩基性炭酸カルシウム、硫酸バリウム、二酸化チタン、タルク、クレー、長石、白土、カオリン、セリサイト、ガラス、水酸化マグネシウム、水酸化アルミニウム、シリカ等が挙げられる。これらのうち炭酸カルシウム、水酸化マグネシウム、水酸化アルミニウム、シリカが好ましい。
【００３８】
有機物のフィラーとしては、架橋したポリスチレンや、架橋したポリメタクリル酸メチル、架橋したメタクリル酸メチル／スチレン共重合体、ポリメチルシルセスキオキサン、シリコーン樹脂等が挙げられる。これらのうち、架橋したポリメタクリル酸メチル、架橋したメタクリル酸メチル／スチレン共重合体が入手の容易さから好ましい。
【００３９】
また、これらの無機物のフィラーと有機物のフィラーとを併用することもできる。
【００４０】
＜樹脂組成物＞
本発明の樹脂組成物はメタクリル樹脂（Ａ）とテルペン系樹脂（Ｂ）とを含むが、必要に応じて、前述の（Ｃ）成分、（Ｄ）成分；耐熱安定剤、耐候安定剤、帯電防止剤、スリップ剤、アンチブロッキング剤、防曇剤、滑剤、染料、顔料、天然油、合成油、ワックス等を適宜量配合することができる。
【００４１】
このような樹脂組成物はメタクリル樹脂（Ａ）とテルペン系樹脂（Ｂ）と、所望により添加される他の成分を混合して製造できる。このときの混合方法としては公知の方法を採用することができ、例えば、押出機、ニーダー等で機械的にブレンドする方法（機械的ブレンド法）が挙げられる。また、別の混合方法として、各成分を適当な良溶媒、例えばヘキサン、ヘプタン、デカン、シクロヘキサン、ベンゼン、トルエン、キシレン等の炭化水素溶媒に同時に溶解し、あるいはそれぞれ別々に溶解した後混合し、溶媒を除去する方法（溶媒法）、さらには上記の２つの方法を組み合わせて行う方法等を挙げることができる。これらの中でも機械的ブレンド法が好ましく、機械的ブレンド法の中でも、メタクリル系樹脂（Ａ）とテルペン系樹脂（Ｂ）と、所望により添加される他の成分とを混合して、少なくともメタクリル系樹脂（Ａ）およびテルペン系樹脂（Ｂ）とが溶融する温度以上に加熱しながら混練する方法が好ましい。加温して混練する方法では、混練温度が１００〜２８０℃の範囲であることが好ましい。
【００４２】
＜樹脂組成物＞
本発明の樹脂組成物を射出成形、押出し成形、加圧成形、ブロー成形等することによって、透明性、低複屈折、耐侯性、強度、成型流動性、低吸水性のバランスに優れた成形体、具体的には厚み３ｍｍでの全光線透過率が９０％以上、ＪＩＳ  Ｋ  ７２０９に規定されたプラスチックの吸水性試験方法に従い、温度２３℃、相対湿度５０％の室内で水に２４時間浸漬したときの吸水率が０．２％以下である成形体を製造することができる。なお、吸水率を測定する際の成形体は、長さ５０ｍｍ、幅５０ｍｍ、厚み３ｍｍの試験片とした。そして、このような樹脂組成物は、これらの特性が要求される用途としての材料に用いることができる。
【００４３】
本発明の樹脂組成物からなる成形体としては、照明カバー、ランプシェード、シャンデリア等の照明用品；ショーケース、仕切板、店舗ディスプレー等のディスプレイ用品；導光板、拡散板、光ディスク、ＰＴＴＶ用レンチキュラーレンズ、ＰＩＴＶ用フルネルレンズ、ピックアップレンズ、カメラレンズ、ビデオレンズ、めがね、ディスプレイ前面板、プリズム、光ファイバー等の光学部品；車両用ランプカバー、車両用サイドバイザー、メーターカバー、風防板等の輸送機器用部品；ステレオカバー、銘板等の電子機器部品等の成形用品または成形部品が挙げられる。
【実施例】
【００４４】
以下、実施例および比較例により本発明をさらに詳しく説明するが、本発明はこれら実施例によって制限されるものではない。
【００４５】
１）飽和吸水率
得られたペレットを６０℃で２４時間乾燥し、シリンダー温度２４０℃、金型温度７０℃、射出圧５４ＭＰａで射出成形し、長さ５０ｍｍ、幅５０ｍｍ、厚み３ｍｍの試験片を得た。これを用いて、ＪＩＳ  Ｋ７２０９に従い、５０℃で２４時間乾燥し、デシケータで放冷した後、乾燥質量（Ｍ１）を測定し、ついで温度２３℃、相対湿度５０％の室内で水中に質量が平衡に達するまで浸漬した。平衡後の吸水質量（Ｍ２）を測定し、次の式により飽和吸水率を求めた。
【００４６】
飽和吸水率（％）＝[（Ｍ２−Ｍ１）／Ｍ１]×１００
２）初期吸水率
前述の長さ５０ｍｍ、幅５０ｍｍ、厚み３ｍｍの試験片を用いて、飽和吸水率の測定と同様にＪＩＳ  Ｋ７２０９に従って処理して乾燥質量（Ｍ１）を測定し、ついで温度２３℃、相対湿度５０％の室内で水中に２４時間浸漬して取り出した。そのときの吸水質量（Ｍ３）を測定し、次の式によって初期吸水率を求めた。
【００４７】
初期吸水率（％）＝[（Ｍ３−Ｍ１）／Ｍ１]×１００
３）全光線透過率
前述の長さ５０ｍｍ、幅５０ｍｍ、厚み３ｍｍの試験片を用いて、ＪＩＳ  Ｋ７３６１に従って測定した。
【００４８】
４）複屈折
得られたペレットを６０℃で２４時間乾燥し、シリンダー温度２４０℃、金型温度７０℃、射出圧５４ＭＰａで射出成形し、長さ１２６ｍｍ、幅１２ｍｍ、厚み３ｍｍのＩＳＯ棒を得た。偏光顕微鏡（ニコン（株）製エクリプスＥ４００ＰＯＬ）によって、測定光（波長５４６ｎｍ）を前述のＩＳＯ棒に照射し、ゲート口から長手方向に６３ｍｍの位置における位相差δ（度）を測定して、下記の式により厚み方向の複屈折デルタｎを求めた。
【００４９】
デルタｎ（ｎｍ）＝［δ×５４６］／１８０
５）ＭＦＲ
６０℃で２４時間乾燥したペレットを、メルトインデクサー（テクノセブン社製 Ｌ２４４）で２３０℃に加熱し、９８Ｎ荷重下１０分間で流れ出る質量を測定した。
【００５０】
６）アイゾット衝撃強度
得られたペレットを６０℃で２４時間乾燥し、シリンダー温度２４０℃、金型温度７０℃、射出圧５４ＭＰａで射出成形し、長さ１００ｍｍ、幅８０ｍｍ、厚み４ｍｍで、先端半径０．２５ｍｍ・深さ２ｍｍのノッチのついた試験片を得た。これを用いてＪＩＳ  Ｋ７１１０  １Ａに従って測定した。
【００５１】
７）光拡散性
得られたペレットを６０℃で２４時間乾燥し、プレス成形により、長さ３００ｍｍ、幅２１０ｍｍ、厚み２ｍｍの試験片を得た。これを４０Ｗ蛍光灯（松下電器産業（株）製フルホワイトＦＬ４０ＳＳ  Ｎ−３７）の外器面から５ｃｍ離して置き、試験片と蛍光灯とを結ぶ直線の延長上２ｍ離れた位置から、試験片の厚み２ｍｍを透過する点灯した蛍光灯のランプイメージの有無を目視で判定した。
【００５２】
（実施例１〜３）
メタクリル酸メチル単位を９０質量％以上含有するメタクリル樹脂であって、ガラス転移点が１０５℃である「アクリペット（登録商標）ＶＨ」（三菱レイヨン（株）製、屈折率１．４９）と変性テルペン系樹脂「ＹＳポリスターＴ１４５（テルペンとフェノールとの共重合体）」、「マイティーエースＧ１５０（テルペンとフェノールとの共重合体）」、「ＹＳポリスターＴＨ１３０（テルペンとフェノールとの共重合体）」（３種類ともにヤスハラケミカル（株）製）とを表１に記載の割合で配合し、２４０℃に設定した二軸押出機に供給、溶融混練して、ペレットを得た。さらに、そのペレットを射出成形して試験片を得た。得られたペレット、試験片の物性評価結果を表１に示す。
【００５３】
（実施例４）
衝撃強度改質材としてＩＲ４４１（三菱レイヨン（株）製）を、メタクリル樹脂とテルペン樹脂の総量１００質量部に対して４７質量部の割合で配合すること以外は実施例１と同様にしてペレット、試験片を得た。得られたペレット、試験片の物性評価結果について表１に示す。
【００５４】
（実施例５）
光拡散性フィラーとして重量平均粒子径が５μｍの炭酸カルシウム（屈折率：１．５８）をメタクリル樹脂とテルペン樹脂の総量１００質量部に対して３質量部の割合で配合すること以外は実施例１と同様にしてペレット、試験片を得た。得られたペレット、試験片の物性評価結果について表１に示す。
【００５５】
（比較例１）
アクリペットＶＨ、及びその試験片の評価結果を表１に示す。
【表１】
2005126676.tif 000002
【産業上の利用可能性】
【００５６】
本発明の樹脂組成物は、メタクリル樹脂の特徴である透明性を損なうことなく、吸湿性、流動性を改善したものであるため、ディスク材料、光ピックアップレンズ、導光板、拡散板等を成形するための材料として好適である。